(57)【要約】【課題】高極性溶媒中における銀ナノ粒子の分散安定性に優れ、かつ、低温での熱処理によって導電性に優れた配線パターンを形成することが可能な導電性ペースト、及び、該導電性ペーストの製造方法を提供すること。【解決手段】  高極性溶媒と、前記高極性溶媒中に分散した、平均粒子径５〜１００ｎｍの銀ナノ粒子と、前記銀ナノ粒子の表面に配位された、１級アミンを含む置換基を有するピリジン誘導体と、を含有する、導電性ペースト。【選択図】  なし【特許請求の範囲】
【請求項１】
高極性溶媒と、
前記高極性溶媒中に分散した、平均粒子径５〜１００ｎｍの銀ナノ粒子と、
前記銀ナノ粒子の表面に配位された、１級アミンを含む置換基を有するピリジン誘導体と、
を含有する、導電性ペースト。
【請求項２】
さらに、前記銀ナノ粒子の表面に配位された、卑金属原子を含有する、請求項１に記載の導電性ペースト。
【請求項３】
前記卑金属原子は、マンガン、チタン、ビスマス及びスズから選択される１種以上である、請求項２に記載の導電性ペースト。
【請求項４】
前記ピリジン誘導体は、ピリジン環のオルト位に結合された、アミノメチル基及び／又はアミノエチル基を有する、請求項１〜３のいずれか一つに記載の導電性ペースト。
【請求項５】
前記ピリジン誘導体は、２−アミノメチルピリジンである、請求項４に記載の導電性ペースト。
【請求項６】
さらに、３級アミノ基とヒドロキシル基との間に窒素原子又は酸素原子が結合された３級アミノアルコールを含有する、請求項１〜５のいずれか一つに記載の導電性ペースト。
【請求項７】
前記３級アミノアルコールは、３級アミノ基を１位として、４位又は５位に窒素原子又は酸素原子が結合される、請求項６に記載の導電性ペースト。
【請求項８】
さらに、樹脂を含有する、請求項１〜７のいずれか一つに記載の導電性ペースト。
【請求項９】
前記樹脂は、ポリビニル系樹脂である、請求項８に記載の導電性ペースト。
【請求項１０】
前記ポリビニル系樹脂は、ポリビニルピロリドン樹脂及び／又はポリビニルブチラール樹脂である、請求項９に記載の導電性ペースト。
【請求項１１】
請求項１〜１０のいずれか一つに記載の導電性ペーストの製造方法であって、
前記銀ナノ粒子が分散した銀ナノ粒子分散液に、前記ピリジン誘導体を配合する、ピリジン誘導体配合工程と、
前記銀ナノ粒子分散液の溶媒を、前記高極性溶媒に置換する、溶媒置換工程と、
を含む、導電性ペーストの製造方法。
【請求項１２】
さらに、前記ピリジン誘導体配合工程の前に、前記銀ナノ粒子が分散した銀ナノ粒子分散液に、卑金属塩を配合する、卑金属配合工程を含む、請求項１１に記載の導電性ペーストの製造方法。
【請求項１３】
さらに、前記ピリジン誘導体配合工程の直前に、前記銀ナノ粒子が分散した銀ナノ粒子分散液に、前記３級アミノアルコールを配合する、３級アミノアルコール配合工程を含む、請求項１１又は１２に記載の導電性ペーストの製造方法。
【請求項１４】
さらに、前記ピリジン誘導体配合工程の直後に、前記銀ナノ粒子が分散した銀ナノ粒子分散液に、樹脂を配合する、樹脂配合工程を含む、請求項１１〜１３のいずれか一つに記載の導電性ペーストの製造方法。
【発明の詳細な説明】
【技術分野】
【０００１】
本発明は、導電性ペースト及び導電性ペーストの製造方法に関する。
【背景技術】
【０００２】
従来、回路基板の金属配線パターンを形成する方法として、インクジェット印刷、スクリーン印刷等の印刷法を用いて、導電性ペーストを基板上に形成する方法がある。この導電性ペーストとして、近年、金属ナノ粒子を溶媒に分散させた分散液の有用性が高まっている。例えば、特許文献１及び２では、金属ナノ粒子を含む導電性ペーストが開示されている。金属ナノ粒子は、量子サイズ効果に基づき、バルク状態における金属の融点よりも大幅に低い温度で焼結現象が起こる。一方で、金属ナノ粒子は、分散液及び導電性ペースト中で互いに接触して凝集しやすいという問題がある。そのため、前記導電性ペーストでは、金属ナノ粒子の表面に有機物からなる分散剤を配位させることにより、溶媒中に金属ナノ粒子を分散させている。
【０００３】
回路基板の配線パターンは、基板上に、導電性ペーストをパターン状に塗布して塗膜を形成した後、該塗膜に熱処理を施すことにより、形成される。前記配線パターンの導電性を向上させるためには、前記導電性ペーストに含まれる溶媒、金属ナノ粒子を安定に分散させるための配位化合物（分散剤、保護剤又は被覆剤ともいう）、成膜安定化剤等を充分に除去できる温度で熱処理を施す必要がある。金属ナノ粒子を含む従来の導電性ペーストのほとんどは、２００℃以上の高温で熱処理を施すことにより、溶媒、配位化合物、成膜安定化剤等を除去していた。
【０００４】
近年、例えば、ＩＴＯ（Ｉｎｄｉｕｍ  Ｔｉｎ  Ｏｘｉｄｅ）を透明電極として用いた基板が、タッチパネル、有機発光ダイオード等に用いられている。前記基板には、該基板と電子部品とを電気的に接続するため、導電性ペーストを用いた配線パターンが形成される。しかしながら、一般的に、ＩＴＯ（Ｉｎｄｉｕｍ  Ｔｉｎ  Ｏｘｉｄｅ）を透明電極として用いた基板は耐熱性が低い。特に、ＰＥＴフィルムに代表される低耐熱基板を下地基板として適用する場合、導電性ペーストを基板上に形成する際に適用可能な温度が大きく制限される。よって、このような耐熱性が低い基板上に形成された配線パターンにおいても、該配線パターンの導電性を向上させるため、溶媒、配位化合物、成膜安定化剤等を低温で除去することが可能な導電性ペーストが求められている。
【０００５】
一般的に、マイクロオーダーの金属粉を配合する導電性ペーストには、該導電性ペーストから形成される配線パターンの基板への密着性を向上させ、かつ、該導電性ペーストの汎用性（例えば、印刷適正等）を向上させる観点から、樹脂を含有させることが好ましい。その際、樹脂は、導電性ペースト中に均一に溶解させる必要がある。そのため、溶媒としては、溶解力及び極性が高い溶媒（以下、高極性溶媒という）が用いられる場合が多い。金属ナノ粒子を含む導電性ペーストにおいても同様に、用途に応じて、高極性溶媒を使用することが求められる。特に、高度な分散安定性が必要とされる金属ナノ粒子においては、その分散性は溶媒が持つ極性に大きく依存するため、適用する溶媒に応じて適切な配位化合物等の選定が求められる。そこで、近年、高極性溶媒を用いた、金属ナノ粒子を含む導電性ペーストの開発が進められている（例えば、特許文献１）。
【先行技術文献】
【特許文献】
【０００６】
【特許文献１】国際公開第２０１４／０１３７９４号
【特許文献２】特開２０１６−１６４２２５号公報
【発明の概要】
【発明が解決しようとする課題】
【０００７】
近年、金属ナノ粒子を含んだ導電性ペーストに対して、従来よりも低い温度で熱処理（以下、焼成ともいう）を施すことにより、電気抵抗が低い金属膜（例えば、配線パターン等）を作製する技術が報告されている。焼成温度を下げるためには、金属ナノ粒子を被覆する配位化合物として、低温下での分解性が高い化合物を選ぶことが好ましい。一方、金属ナノ粒子を含む導電性ペーストは、保管時及び印刷プロセス中において、金属ナノ粒子の凝集、粘度の増減等が発生しないことが求められる。そのため、金属ナノ粒子を被覆する配位化合物として、安定性の高い化合物を選ぶことが好ましい。しかしながら、配位化合物の安定性を高めすぎると、低温下で分解させることが困難になるという課題があった。すなわち、配位化合物の安定性及び低温化での分解性は、二律背反の関係にある。このことは、金属ナノ粒子を含む導電性ペーストの本質的な課題といえる。
【０００８】
高極性溶媒を用いた、金属ナノ粒子を含む導電性ペーストにおいても、前述の通り、従来よりも低い温度で熱処理を施すことにより、電気抵抗が低い金属膜を作製することが求められる。すなわち、配位化合物の安定性及び低温下での分解性を向上させる必要があった。しかしながら、特許文献１には、配位化合物の安定性及び低温下での分解性を向上させる手段が示されていない。
【０００９】
本発明は、前記現状に鑑みてなされたものであり、高極性溶媒中における銀ナノ粒子の分散安定性に優れ、かつ、低温での熱処理によって導電性に優れた配線パターンを形成することが可能な導電性ペースト、及び、該導電性ペーストの製造方法を提供することを目的とする。
【課題を解決するための手段】
【００１０】
本発明者らは、前記課題について種々検討を行ったところ、銀ナノ粒子の表面に１級アミンを含む置換基を有するピリジン誘導体を配位させることにより、高極性溶媒中における銀ナノ粒子が、分散安定性に優れることを見出した。さらに、本発明者らは、銀ナノ粒子に配位する化合物として、１級アミンを含む置換基を有するピリジン誘導体を用いることにより、低温での熱処理によって該配位化合物を充分に除去することができることを見出した。
【００１１】
本発明は、前記知見に基づいてなされたものであり、その要旨は、以下の通りである。
【００１２】
（１）高極性溶媒と、前記高極性溶媒中に分散した、平均粒子径５〜１００ｎｍの銀ナノ粒子と、前記銀ナノ粒子の表面に配位された、１級アミンを含む置換基を有するピリジン誘導体と、を含有する、導電性ペースト。
【００１３】
（２）さらに、前記銀ナノ粒子の表面に配位された、卑金属原子を含有する、前記（１）に記載の導電性ペースト。
【００１４】
（３）前記卑金属原子は、マンガン、チタン、ビスマス及びスズから選択される１種以上である、前記（２）に記載の導電性ペースト。
【００１５】
（４）前記ピリジン誘導体は、ピリジン環のオルト位に結合された、アミノメチル基及び／又はアミノエチル基を有する、前記（１）〜（３）のいずれか一つに記載の導電性ペースト。
【００１６】
（５）前記ピリジン誘導体は、２−アミノメチルピリジンである、前記（４）に記載の導電性ペースト。
【００１７】
（６）さらに、３級アミノ基とヒドロキシル基との間に窒素原子又は酸素原子が結合された３級アミノアルコールを含有する、前記（１）〜（５）のいずれか一つに記載の導電性ペースト。
【００１８】
（７）前記３級アミノアルコールは、３級アミノ基を１位として、４位又は５位に窒素原子又は酸素原子が結合される、前記（６）に記載の導電性ペースト。
【００１９】
（８）さらに、樹脂を含有する、前記（１）〜（７）のいずれか一つに記載の導電性ペースト。
【００２０】
（９）前記樹脂は、ポリビニル系樹脂である、前記（８）に記載の導電性ペースト。
【００２１】
（１０）前記ポリビニル系樹脂は、ポリビニルピロリドン樹脂及び／又はポリビニルブチラール樹脂である、前記（９）に記載の導電性ペースト。
【００２２】
（１１）前記（１）〜（１０）のいずれか一つに記載の導電性ペーストの製造方法であって、前記銀ナノ粒子が分散した銀ナノ粒子分散液に、前記ピリジン誘導体を配合する、ピリジン誘導体配合工程と、前記銀ナノ粒子分散液の溶媒を、前記高極性溶媒に置換する、溶媒置換工程と、を含む、導電性ペーストの製造方法。
【００２３】
（１２）さらに、前記ピリジン誘導体配合工程の前に、前記銀ナノ粒子が分散した銀ナノ粒子分散液に、卑金属塩を配合する、卑金属配合工程を含む、前記（１１）に記載の導電性ペーストの製造方法。
【００２４】
（１３）さらに、前記ピリジン誘導体配合工程の直前に、前記銀ナノ粒子が分散した銀ナノ粒子分散液に、前記３級アミノアルコールを配合する、３級アミノアルコール配合工程を含む、前記（１１）又は（１２）に記載の導電性ペーストの製造方法。
【００２５】
（１４）さらに、前記ピリジン誘導体配合工程の直後に、前記銀ナノ粒子が分散した銀ナノ粒子分散液に、樹脂を配合する、樹脂配合工程を含む、前記（１１）〜（１３）のいずれか一つに記載の導電性ペーストの製造方法。
【発明の効果】
【００２６】
本発明によれば、高極性溶媒中における銀ナノ粒子の分散安定性に優れ、かつ、低温での熱処理によって導電性に優れた配線パターンを形成することが可能な導電性ペースト、及び、該導電性ペーストの製造方法を提供することができる。
【発明を実施するための形態】
【００２７】
以下、本発明の一実施形態（以下、本実施形態ともいう）について詳しく説明する。本発明は、以下の内容に限定されるものではない。
【００２８】
１．導電性ペースト
（高極性溶媒）
本実施形態に係る導電性ペーストは、高極性溶媒を含有する。本明細書中において、高極性溶媒とは、オクタノール／水分配係数（Ｌｏｇ  Ｐｏｗ）の値が２未満である溶媒のことをいう。オクタノール／水分配係数（Ｌｏｇ  Ｐｏｗ）とは、化学物質をｎ−オクタノール相及び水相の２相に溶解して平衡状態になった時の、前記２相における前記化学物質の濃度比である。すなわち、オクタノール／水分配係数（Ｌｏｇ  Ｐｏｗ）は、下記（ｉ）式で示される値である。
【００２９】
【数１】
2018133223.tif 000002
【００３０】
前記高極性溶媒としては、例えば、ヒドロキシル基を１つ又は２つ有するアルコール類、グリコール類等が挙げられる。なお、前記グリコール類には、エチレングリコール又はプロピレングリコールの片末端又は両末端のＯＨ基が置換されたグリコールエーテル類、グリコールエステル類等も含まれる。
【００３１】
前記アルコール類としては、例えば、メタノール、エタノール、イソプロパノール、プロパノール、ブタノール、２−ブタノール、１，３−ブタンジオール、１，４−ブタンジオール等が挙げられる。これらは単独で用いてもよいし、２種以上を併用してもよい。
【００３２】
前記グリコール類としては、エチレングリコール、ジエチレングリコール、トリエチレングリコール、プロピレングリコール、エチルカルビトール、ブチルカルビトール、トリエチレングリコールモノメチルエーテル、トリエチレングリコールモノブチルエーテル、エチルセロソルブアセテート、エチルカルビトールアセテート、ジエチレングリコールジメチルエーテル等が挙げられる。これらは単独で用いてもよいし、２種以上を併用してもよい。
【００３３】
本実施形態に係る導電性ペーストが高極性溶媒を含有すると、樹脂を分散させやすくなる。その結果、前記導電性ペーストから形成される配線パターンの基板への密着性を向上させ、かつ、前記導電性ペーストの汎用性を向上させることができる。
【００３４】
前記高極性溶媒の含有量は、銀ナノ粒子１００重量部に対して、１０〜３００重量部であることが好ましい。なお、高極性溶媒が２種以上含まれる場合、前記含有量は、各高極性溶媒の含有量の合計である。
【００３５】
（銀ナノ粒子）
本実施形態に係る導電性ペーストは、上述の高極性溶媒中に分散した、平均粒子径５〜１００ｎｍの銀ナノ粒子を含有する。前記銀ナノ粒子の平均粒子径は、５０ｎｍ以下であることが好ましい。なお、平均粒子径は、例えば、動的光散乱法を用いて測定することができる。
【００３６】
（ピリジン誘導体）
本実施形態に係る導電性ペーストは、上述の銀ナノ粒子の表面に配位された、１級アミンを含む置換基を有するピリジン誘導体を含有する。
【００３７】
前記１級アミンを含む置換基を有するピリジン誘導体としては、例えば、２−アミノピリジン、３−アミノピリジン、４−アミノピリジン、２−アミノメチルピリジン、３−アミノメチルピリジン、４−アミノメチルピリジン、２−アミノエチルピリジン等が挙げられる。これらは単独で用いてもよいし、２種以上を併用してもよい。これらの中でも、前記ピリジン誘導体は、ピリジン環のオルト位に結合された、アミノメチル基及び／又はアミノエチル基を有することが好ましく、２−アミノメチルピリジン又は２−アミノエチルピリジンであることがより好ましい。
【００３８】
本実施形態に係る導電性ペーストにおいて、前記銀ナノ粒子の表面に前記１級アミンを含む置換基を有するピリジン誘導体を配位させることにより、前記高極性溶媒中において前記銀ナノ粒子は、非常に高い分散安定性を維持することができる。さらに、前記１級アミンを含む置換基を有するピリジン誘導体は、低温での熱処理によって充分に除去することが可能である。その結果、前記１級アミンを含む置換基を有するピリジン誘導体を含む前記導電性ペーストは、前記導電性ペーストから形成された塗膜に、低温で熱処理を施すことにより、導電性に優れた配線パターンを形成することができる。
【００３９】
前記ピリジン誘導体が、ピリジン環のオルト位に結合された、アミノメチル基及び／又はアミノエチル基を有すると、前記高極性溶媒中における前記銀ナノ粒子が、分散安定性により優れる。その理由は、前記銀ナノ粒子の分散安定性が、前記ピリジン誘導体が有する配位性能に起因するためだと考えられる。具体的には、前記銀ナノ粒子の表面に前記ピリジン誘導体に含まれる二つの窒素原子が配位した際、前記銀ナノ粒子と前記ピリジン誘導体とを含む５員環又は６員環が形成される。これにより、前記銀ナノ粒子と前記ピリジン誘導体とは、配位化学的な観点から安定な配位構造となるため、前記銀ナノ粒子の分散安定性が向上すると考えられる。
【００４０】
（卑金属原子）
本実施形態に係る導電性ペーストは、上述の銀ナノ粒子の表面に配位された、卑金属原子を含有することが好ましい。
【００４１】
前記卑金属原子としては、マンガン、チタン、ビスマス及びスズから選択される１種以上であることが好ましい。これらの中でも、マンガン及び／又はビスマスであることがより好ましい。
【００４２】
後述する卑金属配合工程を経ることで、本実施形態に係る導電性ペーストが卑金属原子を含有することにより、該導電性ペーストから形成された塗膜に、より低温で熱処理を施したとしても、導電性に優れた配線パターンを形成することができる。その理由は、後述する卑金属配合工程において、銀ナノ粒子の表面に卑金属原子が配位されることにより、前記銀ナノ粒子の分散安定性を維持しつつ、前記銀ナノ粒子の表面に配位される有機化合物の量を減らすことができるためだと考えられる。
【００４３】
また、本実施形態に係る導電性ペーストが卑金属原子を含有すると、該導電性ペーストから形成される配線パターンの基板への密着性を向上させることができる。特に、ガラス、ＩＴＯ等の酸化物から構成される基板への密着性を向上させることができる。その理由は、導電性ペーストから形成された塗膜と基板との界面に存在する卑金属原子が、焼成工程時に前記基板に含まれる酸素原子を取り込むことにより酸化を受け、その結果、前記界面領域の結合が強化されるためだと考えられる。
【００４４】
（３級アミノアルコール）
本実施形態に係る導電性ペーストは、さらに、３級アミノ基とヒドロキシル基との間に窒素原子又は酸素原子が結合された３級アミノアルコールを含有することが好ましい。
【００４５】
前記３級アミノアルコールとしては、例えば、２−［２−（ジメチルアミノ）エトキシ］エタノール、２−［［２−（ジメチルアミノ）エチル］メチルアミノ］エタノール、２−［２−（ジエチルアミノ）エトキシ］エタノール等が挙げられる。これらは単独で用いてもよいし、２種以上を併用してもよい。これらの中でも、前記３級アミノアルコールは、３級アミノ基を１位として、４位又は５位に窒素原子又は酸素原子が結合されることが好ましく、２−［２−（ジメチルアミノ）エトキシ］エタノール、２−［［２−（ジメチルアミノ）エチル］メチルアミノ］エタノール、又は、２−［２−（ジエチルアミノ）エトキシ］エタノールであることがより好ましい。
【００４６】
前記３級アミノアルコールは、前記銀ナノ粒子への配位力が弱いため、低温で離脱しやすい。したがって、本実施形態に係る導電性ペーストが３級アミノアルコールを含有することにより、該導電性ペーストから形成された塗膜に、低温で熱処理を施した際、前記３級アミノアルコールを充分に除去することができる。その結果、導電性に優れた配線パターンを形成することができる。
【００４７】
本実施形態に係る導電性ペーストが、３級アミノ基を１位として、４位又は５位に窒素原子又は酸素原子が結合される３級アミノアルコールを含有することにより、該導電性ペーストから形成された塗膜に、低温で熱処理を施した際、さらに導電性に優れた配線パターンを形成することができる。その理由は、以下のように考えられる。上述のように、前記３級アミノアルコールは、低温で離脱しやすい。また、前記銀ナノ粒子の表面に前記３級アミノアルコールが配位した際、前記銀ナノ粒子と前記３級アミノアルコールとが５員環又は６員環を形成することにより、配位力が若干高くなるため、前記銀ナノ粒子の分散安定性が向上する。その結果、前記３級アミノアルコールの低温における離脱性と分散安定性とのバランスが良好になるため、導電性に優れた配線パターンを形成することができると考えられる。
【００４８】
（樹脂）
本実施形態に係る導電性ペーストは、さらに、樹脂を含有することが好ましい。
【００４９】
前記樹脂としては、例えば、ポリビニルピロリドン樹脂、ポリビニルブチラール樹脂等のポリビニル系樹脂等が挙げられる。これらは単独で用いてもよいし、２種以上を併用してもよい。
【００５０】
本実施形態に係る導電性ペーストが樹脂を含有することにより、該導電性ペーストから形成される配線パターンの基板への密着性を向上させ、かつ、該導電性ペーストの汎用性を向上させることができる。
【００５１】
前記樹脂の含有量は、銀ナノ粒子１００重量部に対して、０．５〜５重量部であることが好ましい。前記樹脂の含有量が０．５重量部未満であると、前記導電性ペーストから形成される配線パターンの基板への密着性が劣る場合がある。一方、前記樹脂の含有量が５重量部を超えると、導電性ペーストから形成される配線パターンの導電性が劣る場合がある。なお、樹脂が２種以上含まれる場合、前記含有量は、各樹脂の含有量の合計である。
【００５２】
本実施形態に係る導電性ペーストは、本発明の効果を阻害しない範囲で、必要により、その他の添加剤を含有させることができる。その他の添加剤としては、例えば、成膜安定剤、増粘剤等が挙げられる。
【００５３】
２．導電性ペーストの製造方法
本実施形態に係る導電性ペーストの製造方法は、卑金属配合工程と、３級アミノアルコール配合工程と、ピリジン誘導体配合工程と、樹脂配合工程と、溶媒置換工程とを含む。なお、前記卑金属配合工程、前記３級アミノアルコール配合工程及び前記樹脂配合工程は、必要に応じて行えばよい。
【００５４】
（卑金属配合工程）
本実施形態に係る導電性ペーストの製造方法では、必要に応じて、銀ナノ粒子が分散した銀ナノ粒子分散液に、卑金属塩を配合する。
【００５５】
前記銀ナノ粒子分散液としては、例えば、ヘキサン、ヘプタン、シクロヘキサン、メチルシクロヘキサン等に銀ナノ粒子が分散された分散液を用いることができる。前記銀ナノ粒子分散液において、銀ナノ粒子の表面には、分子量が１２０〜３００のアルキル基を側鎖に持つアミン又は脂肪酸が配位されていることが好ましい。前記アミンとしては、例えば、３−（２−エチルヘキシルオキシ）プロピルアミン、３−（ジブチルアミノ）プロピルアミン、ドデシルアミン、オレイルアミン等が挙げられる。前記脂肪酸としては、例えば、ネオデカン酸、２−エチルヘキサン酸、イソノナン酸、イソパルミチン酸、オレイン酸等が挙げられる。
【００５６】
前記卑金属塩は、脂肪酸の金属塩であることが好ましい。前記脂肪酸としては、例えば、酢酸、２−エチルヘキサン酸、ネオデカン酸、ステアリン酸等が挙げられる。
【００５７】
前記卑金属配合工程では、前記卑金属塩を、前記銀ナノ粒子１００重量部に対して、１．５〜１０重量部配合することが好ましい。なお、卑金属原子が２種以上配合される場合、前記配合量は、各卑金属原子の配合量の合計である。
【００５８】
（３級アミノアルコール配合工程）
本実施形態に係る導電性ペーストの製造方法では、必要に応じて、上述の銀ナノ粒子が分散した銀ナノ粒子分散液に、３級アミノアルコールを配合する。
【００５９】
前記３級アミノアルコールとしては、本実施形態に係る導電性ペーストに含まれる３級アミノアルコールと同様の３級アミノアルコールを用いることができる。
【００６０】
前記３級アミノアルコール配合工程では、前記３級アミノアルコールを、前記銀ナノ粒子１００重量部に対して、２〜１０重量部配合することが好ましい。前記３級アミノアルコールの配合量が２重量部未満であると、前記効果を充分に得られない場合がある。一方、前記３級アミノアルコールの配合量が１０重量部を超えると、前記銀ナノ粒子が分散安定性に劣る場合がある。なお、３級アミノアルコールが２種以上配合される場合、前記配合量は、各３級アミノアルコールの配合量の合計である。
【００６１】
（ピリジン誘導体配合工程）
本実施形態に係る導電性ペーストの製造方法では、上述の銀ナノ粒子が分散した銀ナノ粒子分散液に、ピリジン誘導体を配合する。
【００６２】
前記ピリジン誘導体としては、本実施形態に係る導電性ペーストに含まれるピリジン誘導体と同様のピリジン誘導体を用いることができる。
【００６３】
前記ピリジン誘導体配合工程では、前記ピリジン誘導体を、前記銀ナノ粒子１００重量部に対して、２〜１５重量部配合することが好ましい。前記ピリジン誘導体の配合量が２重量部未満であると、前記銀ナノ粒子の前記高極性溶媒中への分散安定性が劣る場合がある。一方、前記ピリジン誘導体の配合量が１５重量部を超えると、低温での熱処理によって前記ピリジン誘導体を充分に除去できない場合がある。なお、ピリジン誘導体が２種以上配合される場合、前記配合量は、各ピリジン誘導体の配合量の合計である。
【００６４】
（樹脂配合工程）
本実施形態に係る導電性ペーストの製造方法では、必要に応じて、上述の銀ナノ粒子が分散した銀ナノ粒子分散液に、樹脂を配合する。
【００６５】
前記樹脂としては、本実施形態に係る導電性ペーストに含まれる樹脂と同様の樹脂を用いることができる。
【００６６】
前記樹脂配合工程では、前記樹脂を、前記銀ナノ粒子１００重量部に対して、０．５〜５重量部配合することが好ましい。
【００６７】
（溶媒置換工程）
本実施形態に係る導電性ペーストの製造方法では、上述の銀ナノ粒子分散液の溶媒を、高極性溶媒に置換する。
【００６８】
前記高極性溶媒としては、本実施形態に係る導電性ペーストに含まれる高極性溶媒と同様の高極性溶媒を用いることができる。
【００６９】
前記溶媒置換工程では、前記高極性溶媒を、最終的に製造される導電性ペーストの重量に対して、理論金属含有量が２０〜８５％になるように加えることが好ましい。
【００７０】
以上の工程により得られた導電性ペーストは、高極性溶媒中における銀ナノ粒子の分散安定性に優れ、かつ、低温での熱処理によって導電性に優れた配線パターンを形成することができる。
【００７１】
以下、本実施形態をより具体的に開示した実施例を示す。なお、本発明はこれらの実施例のみに限定されるものではない。
【実施例】
【００７２】
＜導電性ペーストの作製＞
［実施例１〜３］
（卑金属配合工程）
まず、メチルシクロヘキサンに銀ナノ粒子２０ｇを分散させた銀ナノ粒子分散液１００gを用意した。なお、前記銀ナノ粒子の表面には、３−（２−エチルヘキシルオキシ）プロピルアミン（分子量１８７．３）とネオデカン酸（分子量１７２．２６）とが配位している。３−（２−エチルヘキシルオキシ）プロピルアミン及びネオデカン酸の合計含有量は、前記銀ナノ粒子１００重量部に対して、１５．６重量部である。この銀ナノ粒子分散液に、３−（２−エチルヘキシルオキシ）プロピルアミン０．１ｇと、マンガン濃度が８％の２−エチルヘキサン酸マンガン（和光純薬製）６．２５ｇ（マンガン量０．５ｇ、前記銀ナノ粒子１００重量部に対して２．５重量部）とを加えて、４０℃の水浴中で２分間攪拌した。
【００７３】
その後、メタノール８０ｇを加え、４０℃の水浴中で８分間攪拌し、余分な有機物成分をメタノール中に溶出させた。そして、メタノール層をデカンテーションにより除去した。メタノール６０ｇを加えて室温下で３分攪拌することにより、再度余分な有機物成分の除去を行った。その後、メタノール層をデカンテーションにより除去した。これにより、卑金属が配合された銀ナノ粒子のメチルシクロヘキサン分散液を得た。
【００７４】
（３級アミノアルコール配合工程）
前記卑金属配合工程で得られた銀ナノ粒子のメチルシクロヘキサン分散液を、エバポレーターで濃縮し、メチルシクロヘキサンを留去した。その後、メタノール４０ｇと、２−[２−(ジメチルアミノ)エトキシ]エタノール１．４ｇ（前記銀ナノ粒子１００重量部に対して７重量部）とを加えて、４０℃の水浴中で５分間攪拌することにより、前記銀ナノ粒子に２−[２−(ジメチルアミノ)エトキシ]エタノールを作用させた。その後、メタノールをデカンテーションで除去した。これにより、３級アミノアルコールが配合された銀ナノ粒子を得た。
【００７５】
（ピリジン誘導体配合工程）
前記３級アミノアルコール配合工程で得られた銀ナノ粒子に、メタノール６０ｇと、２−アミノメチルピリジン０．８ｇ（前記銀ナノ粒子１００重量部に対して４重量部）と、ヘプタン６０ｇとを加えて、５０℃の水浴中で５分間攪拌した。これにより、銀ナノ粒子の表面に配位された３−（２−エチルヘキシルオキシ）プロピルアミン及びネオデカン酸は、疎水性が強いため、一定量がヘプタン中に溶出する。よって、２−アミノメチルピリジンが表面に配位した銀ナノ粒子が、メタノール中に均一に分散される。
【００７６】
攪拌終了後、一定時間静置させた後にヘプタンを除去した。続いて、メチルシクロヘキサン６０ｇを加えて、室温で３分間攪拌した後、メチルシクロヘキサン層を除去した。さらに、もう一度メチルシクロヘキサン６０ｇを加えて、室温で３分間攪拌した後、メチルシクロヘキサン層を除去した。これにより、２−アミノメチルピリジンが表面に配位された銀ナノ粒子のメタノール分散液を得た。
【００７７】
前記ピリジン誘導体配合工程で得られた銀ナノ粒子のメタノール分散液において、銀ナノ粒子に対する配位化合物の被覆量は、以下のようにして測定した。まず、前記ピリジン誘導体配合工程で得られた銀ナノ粒子のメタノール分散液をガラス瓶に０．１ｇ程度秤量し、ドライヤー（冷風）で溶媒分を乾燥させることにより、粉状にした。乾燥させた粉１０ｍｇを熱分析装置（商品名：ＴＧ／ＤＴＡ６２００、ＳＩＩナノテクノロジー（株）製）にて５００℃まで昇温して重量減少率を測定することにより、配位化合物の被覆量を算出した。銀ナノ粒子に対する配位化合物の被覆量は、１７．５％であった。
【００７８】
（樹脂配合工程及び溶媒置換工程）
実施例１では、以下の手順に従い、導電性ペーストを作製した。まず、前記ピリジン誘導体配合工程で得られた銀ナノ粒子のメタノール分散液（銀当量５ｇ）に、導電性ペーストの成膜安定性を向上させるため、成膜安定剤として[２−(２−メトキシエトキシ)エトキシ]酢酸０．０５ｇを加えた。その後、高極性溶媒としてジエチレングリコールモノブチルエーテル（ブチルカルビトールともいう）を導電性ペースト中の理論金属含有量が３５％になるように加えた。そして、エバポレーターを用いてメタノールを減圧下で除去することにより溶媒の置換を行い、実施例１の導電性ペーストを得た。実施例２では、成膜安定剤と同時にポリビニルブチラール樹脂ＢＬ−１（積水化学製）０．０２５ｇ（前記銀ナノ粒子１００重量部に対して０．５重量部）を加えたこと以外は、実施例１と同様の手法で導電性ペーストを作製した。実施例３では、成膜安定剤と同時にポリビニルブチラール樹脂ＢＬ−１（積水化学製）０．０７５ｇ（前記銀ナノ粒子１００重量部に対して１．５重量部）を加えたこと以外は、実施例１と同様の手法で導電性ペーストを作製した。
【００７９】
［実施例４〜６］
（卑金属配合工程）
まず、メチルシクロヘキサンに銀ナノ粒子２０ｇを分散させた銀ナノ粒子分散液１００gを用意した。なお、前記銀ナノ粒子の表面には、３−（２−エチルヘキシルオキシ）プロピルアミン（分子量１８７．３）とネオデカン酸（分子量１７２．２６）とが配位している。３−（２−エチルヘキシルオキシ）プロピルアミン及びネオデカン酸の合計含有量は、前記銀ナノ粒子１００重量部に対して、１４．９重量部である。この銀ナノ粒子分散液中のメチルシクロヘキサンをエバポレーターで濃縮した後、酢酸マンガン（キシダ化学製）２．２３ｇ（マンガン量０．５ｇ、前記銀ナノ粒子１００重量部に対して２．５重量部）とメタノール８０ｇとを加えて、４０℃の水浴中で５分間攪拌した。
【００８０】
その後、メタノール層をデカンテーションにより除去した。メタノール６０ｇを加えて室温下で３分攪拌することにより、再度余分な有機物成分の除去を行った。その後、メタノール層をデカンテーションにより除去した。これにより、卑金属が配合された銀ナノ粒子を得た。
【００８１】
（３級アミノアルコール配合工程）
前記卑金属配合工程で得られた銀ナノ粒子分散液に、メタノール４０ｇと、２−[２−(ジメチルアミノ)エトキシ]エタノール１．４ｇ（前記銀ナノ粒子１００重量部に対して７重量部）とを加えて、４０℃の水浴中で５分間攪拌することにより、前記銀ナノ粒子に２−[２−(ジメチルアミノ)エトキシ]エタノールを作用させた。その後、メタノールをデカンテーションで除去した。これにより、３級アミノアルコールが配合された銀ナノ粒子を得た。
【００８２】
（ピリジン誘導体配合工程）
前記３級アミノアルコール配合工程で得られた銀ナノ粒子に、メタノール６０ｇと、２−アミノメチルピリジン０．６ｇ（前記銀ナノ粒子１００重量部に対して３重量部）と、ヘプタン６０ｇとを加えて、５０℃の水浴中で５分間攪拌した。これにより、銀ナノ粒子の表面に配位された３−（２−エチルヘキシルオキシ）プロピルアミン及びネオデカン酸は、疎水性が強いため、一定量がヘプタン中に溶出する。よって、２−アミノメチルピリジンが表面に配位した銀ナノ粒子が、メタノール中に均一に分散される。
【００８３】
攪拌終了後、一定時間静置させた後にヘプタンを除去した。続いて、メチルシクロヘキサン６０ｇを加えて、室温で３分間攪拌した後、メチルシクロヘキサン層を除去した。さらに、もう一度メチルシクロヘキサン６０ｇを加えて、室温で３分間攪拌した後、メチルシクロヘキサン層を除去した。これにより、２−アミノメチルピリジンが表面に配位された銀ナノ粒子のメタノール分散液を得た。
【００８４】
前記ピリジン誘導体配合工程で得られた銀ナノ粒子分散液において、銀ナノ粒子に対する配位化合物の被覆量は、実施例１〜３と同様に測定した。銀ナノ粒子に対する配位化合物の被覆量は、９．９％であった。
【００８５】
（樹脂配合工程及び溶媒置換工程）
実施例４では、以下の手順に従い、導電性ペーストを作製した。まず、前記ピリジン誘導体配合工程で得られた銀ナノ粒子のメタノール分散液（銀当量５ｇ）に、成膜安定性を向上させるため、成膜安定剤としてリシノール酸０．０５ｇを加えた。その後、高極性溶媒としてジエチレングリコールモノブチルエーテルを導電性ペースト中の理論金属含有量が３５％になるように加えた。そして、エバポレーターを用いてメタノールを減圧下で除去することにより溶媒の置換を行い、実施例４の導電性ペーストを得た。実施例５では、成膜安定剤と同時にポリビニルブチラール樹脂ＢＬ−１（積水化学製）０．０２５ｇ（前記銀ナノ粒子１００重量部に対して０．５重量部）を加えたこと以外は、実施例４と同様の手法で導電性ペーストを作製した。実施例６では、成膜安定剤と同時にポリビニルブチラール樹脂ＢＬ−１（積水化学製）０．０７５ｇ（前記銀ナノ粒子１００重量部に対して１．５重量部）を加えたこと以外は、実施例４と同様の手法で導電性ペーストを作製した。
【００８６】
［実施例７及び８］
（卑金属配合工程）
まず、メチルシクロヘキサンに銀ナノ粒子１２ｇを分散させた銀ナノ粒子分散液６０gを用意した。なお、前記銀ナノ粒子の表面には、３−（２−エチルヘキシルオキシ）プロピルアミン（分子量１８７．３）とネオデカン酸（分子量１７２．２６）とが配位している。３−（２−エチルヘキシルオキシ）プロピルアミン及びネオデカン酸の合計含有量は、前記銀ナノ粒子１００重量部に対して、１５．８重量部である。この銀ナノ粒子分散液に、３−（２−エチルヘキシルオキシ）プロピルアミン０．２４ｇと、マンガン濃度８％の２−エチルヘキサン酸マンガン（和光純薬製）３．７５ｇ（マンガン量０．３ｇ、前記銀ナノ粒子１００重量部に対して２．５重量部）とを加えて、４０℃の水浴中で２分間攪拌した。
【００８７】
その後、メタノール６０ｇを加え、４０℃の水浴中で８分間攪拌し、余分な有機物成分をメタノール中に溶出させた。そして、メタノール層をデカンテーションにより除去した。メタノール４８ｇを加えて室温下で３分攪拌することにより、再度余分な有機物成分の除去を行った。その後、メタノール層をデカンテーションにより除去した。これにより、卑金属が配合された銀ナノ粒子のメチルシクロヘキサン分散液を得た。
【００８８】
（ピリジン誘導体配合工程）
前記卑金属配合工程で得られた銀ナノ粒子分散液に、メタノール４２ｇと、２−アミノメチルピリジン０．６ｇ（前記銀ナノ粒子１００重量部に対して５重量部）と、ヘプタン４８ｇとを加えて、５０℃の水浴中で５分間攪拌した。これにより、銀ナノ粒子の表面に配位された３−（２−エチルヘキシルオキシ）プロピルアミン及びネオデカン酸は、疎水性が強いため、一定量がヘプタン中に溶出する。よって、２−アミノメチルピリジンが表面に配位した銀ナノ粒子が、メタノール中に均一に分散される。
【００８９】
攪拌終了後、一定時間静置させた後にメチルシクロヘキサン及びヘプタンを除去した。続いて、メチルシクロヘキサン３６ｇを加えて、室温で３分間攪拌した後、メチルシクロヘキサン層を除去した。さらに、もう一度メチルシクロヘキサン３６ｇを加えて、室温で３分間攪拌した後、メチルシクロヘキサン層を除去した。これにより、２−アミノメチルピリジンが表面に配位された銀ナノ粒子のメタノール分散液を得た。
【００９０】
前記ピリジン誘導体配合工程で得られた銀ナノ粒子のメタノール分散液において、銀ナノ粒子に対する配位化合物の被覆量は、実施例１〜３と同様に測定した。銀ナノ粒子に対する配位化合物の被覆量は、１６．８％であった。
【００９１】
（樹脂配合工程及び溶媒置換工程）
実施例７では、以下の手順に従い、導電性ペーストを作製した。まず、前記ピリジン誘導体配合工程で得られた銀ナノ粒子のメタノール分散液（銀当量５ｇ）に、成膜安定性を向上させるため、成膜安定剤として[２−(２−メトキシエトキシ)エトキシ]酢酸０．０５ｇを加えた。その後、高極性溶媒としてジエチレングリコールモノブチルエーテルを導電性ペースト中の理論金属含有量が３５％になるように加えた。そして、エバポレーターを用いてメタノールを減圧下で除去することにより溶媒の置換を行い、実施例７の導電性ペーストを得た。実施例８では、成膜安定剤と同時にポリビニルブチラール樹脂ＢＬ−１（積水化学製）０．０２５ｇ（前記銀ナノ粒子１００重量部に対して０．５重量部）を加えたこと以外は、実施例７と同様の手法で導電性ペーストを作製した。
【００９２】
［実施例９及び１０］
実施例９では、前記３級アミノアルコール配合工程を行わず、２−アミノメチルピリジンの配合量を前記銀ナノ粒子１００重量部に対して５重量部とし、高極性溶媒としてトリエチレングリコールモノメチルエーテルを用いたこと以外は、実施例１と同様の手法で導電性ペーストを作製した。実施例１０では、成膜安定剤と同時にポリビニルブチラール樹脂ＢＬ−１（積水化学製）０．０２５ｇ（前記銀ナノ粒子１００重量部に対して０．５重量部）を加えたこと以外は、実施例９と同様の手法で導電性ペーストを作製した。
【００９３】
［実施例１１及び１２］
実施例１１では、高極性溶媒としてブチルカルビトールを用いたこと以外は、実施例９と同様の手法で導電性ペーストを作製した。実施例１２では、成膜安定剤と同時にポリビニルピロリドン樹脂Ｋ３０（東京化成製）０．０２５ｇ（前記銀ナノ粒子１００重量部に対して０．５重量部）を加えたこと以外は、実施例１１と同様の手法で導電性ペーストを作製した。
【００９４】
［実施例１３〜１５］
実施例１３では、３級アミノアルコールとして２−［［２−（ジメチルアミノ）エチル］メチルアミノ］エタノールを用いたこと以外は、実施例１と同様の手法で導電性ペーストを作製した。実施例１４では、成膜安定剤と同時にポリビニルブチラール樹脂ＢＬ−１（積水化学製）０．０２５ｇ（前記銀ナノ粒子１００重量部に対して０．５重量部）を加えたこと以外は、実施例１３と同様の手法で導電性ペーストを作製した。実施例１５では、成膜安定剤と同時にポリビニルブチラール樹脂ＢＬ−１（積水化学製）０．０７５ｇ（前記銀ナノ粒子１００重量部に対して１．５重量部）を加えたこと以外は、実施例１３と同様の手法で導電性ペーストを作製した。
【００９５】
［実施例１６〜１８］
実施例１６では、３級アミノアルコールとして２−［２−（ジエチルアミノ）エトキシ］エタノールを用いたこと以外は、実施例１と同様の手法で導電性ペーストを作製した。実施例１７では、成膜安定剤と同時にポリビニルブチラール樹脂ＢＬ−１（積水化学製）０．０２５ｇ（前記銀ナノ粒子１００重量部に対して０．５重量部）を加えたこと以外は、実施例１６と同様の手法で導電性ペーストを作製した。実施例１８では、成膜安定剤と同時にポリビニルブチラール樹脂ＢＬ−１（積水化学製）０．０７５ｇ（前記銀ナノ粒子１００重量部に対して１．５重量部）を加えたこと以外は、実施例１６と同様の手法で導電性ペーストを作製した。
【００９６】
［実施例１９及び２０］
実施例１９では、前記３級アミノアルコール配合工程を行わず、２−アミノメチルピリジンの配合量を前記銀ナノ粒子１００重量部に対して５重量部とし、卑金属塩として２−エチルヘキサン酸ビスマスを用いたこと以外は、実施例１と同様の手法で導電性ペーストを作製した。実施例２０では、成膜安定剤と同時にポリビニルブチラール樹脂ＢＬ−１（積水化学製）０．０２５ｇ（前記銀ナノ粒子１００重量部に対して０．５重量部）を加えたこと以外は、実施例１９と同様の手法で導電性ペーストを作製した。
【００９７】
［実施例２１〜２３］
実施例２１では、卑金属塩として２−エチルヘキサン酸ビスマスを用いたこと以外は、実施例１と同様の手法で導電性ペーストを作製した。実施例２２では、成膜安定剤と同時にポリビニルブチラール樹脂ＢＬ−１（積水化学製）０．０２５ｇ（前記銀ナノ粒子１００重量部に対して０．５重量部）を加えたこと以外は、実施例２１と同様の手法で導電性ペーストを作製した。実施例２３では、成膜安定剤と同時にポリビニルブチラール樹脂ＢＬ−１（積水化学製）０．０７５ｇ（前記銀ナノ粒子１００重量部に対して１．５重量部）を加えたこと以外は、実施例２１と同様の手法で導電性ペーストを作製した。
【００９８】
［実施例２４］
実施例２４では、前記卑金属配合工程及び前記３級アミノアルコール配合工程を行わず、２−アミノメチルピリジンの配合量を前記銀ナノ粒子１００重量部に対して７重量部としたこと以外は、実施例１と同様の手法で導電性ペーストを作製した。
【００９９】
［実施例２５］
実施例２５では、３級アミノアルコールとして２−［２−（ジメチルアミノ）エトキシ］エタノールを、前記銀ナノ粒子１００重量部に対して７重量部配合させたこと以外は、実施例１と同様の手法で導電性ペーストを作製した。
【０１００】
実施例１〜２５の導電性ペーストにおける各成分の配合量を表１に示す。
【０１０１】
【表１】
2018133223.tif 000003
【０１０２】
［比較例１］
比較例１は、ピリジン誘導体として、２級アミンを含む置換基を有する２−［（メチルアミノ）メチル］ピリジンを用いたこと以外は、実施例１と同様の手法でメタノール分散液を得た。しかしながら、得られたメタノール分散液の分散性を観察すると、作製してから数時間後に、保管しているガラス瓶表面の鏡面化が確認された。さらに、作製してから２４時間後に、大半の銀ナノ粒子が沈降していることが確認された。このことから、２−［(メチルアミノ)メチル]ピリジンは、銀ナノ粒子に対する配位性が充分ではなく、銀ナノ粒子に対する分散剤としての性能を有していないと言える。したがって、その後の溶媒置換工程は行うことができなかった。
【０１０３】
［比較例２］
（卑金属配合工程）
まず、メチルシクロヘキサンに銀ナノ粒子２０ｇを分散させた銀ナノ粒子分散液１００gを用意した。なお、前記銀ナノ粒子の表面には、３−（２−エチルヘキシルオキシ）プロピルアミン（分子量１８７．３）とネオデカン酸（分子量１７２．２６）とが配位している。３−（２−エチルヘキシルオキシ）プロピルアミン及びネオデカン酸の合計含有量は、前記銀ナノ粒子１００重量部に対して、１６．１重量部である。この銀ナノ粒子分散液に、３−（２−エチルヘキシルオキシ）プロピルアミン０．１ｇと、マンガン濃度が８％の２−エチルヘキサン酸マンガン（和光純薬製）６．２５ｇ（マンガン量０．５ｇ、前記銀ナノ粒子１００重量部に対して２．５重量部）とを加えて、４０℃の水浴中で２分間攪拌した。
【０１０４】
その後、メタノール８０ｇを加え、４０℃の水浴中で８分間攪拌し、余分な有機物成分をメタノール中に溶出させた。そして、メタノール層をデカンテーションにより除去した。メタノール６０ｇを加えて室温下で３分攪拌することにより、再度余分な有機物成分の除去を行った。その後、メタノール層をデカンテーションにより除去した。これにより、卑金属が配合された銀ナノ粒子のメチルシクロヘキサン分散液を得た。
【０１０５】
（３級アミノアルコール配合工程）
前記卑金属配合工程で得られた銀ナノ粒子のメチルシクロヘキサン分散液を、エバポレーターで濃縮し、メチルシクロヘキサンを留去した。その後、メタノール４０ｇと、２−[２−(ジメチルアミノ)エトキシ]エタノール１．４ｇ（前記銀ナノ粒子１００重量部に対して７質量部）とを加えて、４０℃の水浴中で５分間攪拌することにより、前記銀ナノ粒子に２−[２−(ジメチルアミノ)エトキシ]エタノールを作用させた。その後、メタノールをデカンテーションで除去した。これにより、３級アミノアルコールが配合された銀ナノ粒子を得た。
【０１０６】
（ベンジルアミン配合工程）
前記３級アミノアルコール配合工程で得られた銀ナノ粒子分散液に、メタノール６０ｇと、ベンジルアミン０．８ｇ（前記銀ナノ粒子１００重量部に対して４重量部）と、ヘプタン６０ｇとを加えて、５０℃の水浴中で５分間攪拌した。攪拌終了後の銀ナノ粒子の挙動を観察すると、メタノール層には殆ど分散せず、大半のナノ粒子がヘプタン層に分散していることが確認された。すなわち、ベンジルアミンは、メタノールのような高極性溶媒へ銀ナノ粒子を分散させる性質を有していないことが判明した。したがって、その後の溶媒置換工程は行うことができなかった。
【０１０７】
＜銀ナノ粒子の平均粒子径の測定＞
銀ナノ粒子分散液中の銀ナノ粒子の平均粒子径は、光散乱式粒度分布測定装置（ナノトラックＵＰＡ１５０、マイクロトラックベル（株）製）を用いて測定した。なお、導電性ペーストに含まれる銀ナノ粒子の平均粒子径は測定していないが、銀ナノ粒子分散液中の銀ナノ粒子の平均粒子径と同等であると考えられる。
【０１０８】
＜分散安定性の評価＞
分散安定性は、ピリジン誘導体配合工程後のメタノールに分散させた銀ナノ粒子分散液の状態を、主に目視で観察することにより評価した。分散液を作製後に室温で２週間静置し、保管瓶の表面に金属が析出して鏡面化が進行するか、及び、保管瓶の底部に沈降物が発生するかの二点を観察した。２週間静置後に、前記２点のいずれの事象も発生しない銀ナノ粒子分散液を、分散性が良好と判断した。評価結果を表１に示す。表１中に示す「○」は、銀ナノ粒子分散液の分散性が良好であったことを意味する。
【０１０９】
＜抵抗値の評価＞
各導電性ペーストをガラス基板上に塗布して塗膜を形成した後、１２０℃又は１８０℃で３０ｍｉｎの熱処理を行うことにより、金属膜を得た。そして、前記金属膜の体積固有抵抗率を４端子法により測定した。なお、測定装置は、日置電機製の抵抗計（ＲＭ３５４５）を用いた。測定結果を表１に示す。
【０１１０】
＜密着性の評価＞
各導電性ペーストを、ＩＴＯをスパッタリングによりコートしたガラス基板上に塗布して塗膜を形成した後、１８０℃で３０ｍｉｎの熱処理を行うことにより、金属膜を得た。得られた金属膜に対して、１ｍｍ間隔で９マス×９マスの計８１マス目のクロスカットを形成した後、テープを用いて剥離試験を行った。８１個のマスのうち、剥離しなかったマスの個数を表１に示す。
【０１１１】
表１の結果から分かるように、本発明の要件をすべて満たす実施例１〜２５の導電性ペーストは、銀ナノ粒子の分散安定性に優れ、かつ、１２０℃の熱処理でも導電性に優れた金属膜を形成することができた。
【０１１２】
卑金属原子を含む実施例１〜２３の導電性ペーストは、１２０℃の熱処理でもより導電性に優れた金属膜を形成することができた。
【０１１３】
３級アミノアルコールを含む実施例１〜６、１３〜１８、２１〜２３及び２５の導電性ペーストは、１２０℃の熱処理でもより導電性に優れた金属膜を形成することができた。
【０１１４】
樹脂を含む実施例２、３、５、６、８、１０、１２、１４、１５、１７、１８、２０、２２及び２３の導電性ペーストは、金属膜の基板への密着性を向上させることができた。
【産業上の利用可能性】
【０１１５】
本発明の導電性ペーストは、ＩＴＯ（Ｉｎｄｉｕｍ  Ｔｉｎ  Ｏｘｉｄｅ）を透明電極として用いた基板のように、耐熱性が低い基板に対しても、導電性に優れた配線パターンを形成することができる。